(57)【要約】【課題】高い密封性と、易開封性を備え、製造に手間がかからず、剛性、耐熱性、耐油性のバランスに優れた熱成形容器、蓋材、易開封性包装体及びこれらを成形できる多層シートを提供すること。【解決手段】多層シートは、基材層１３と、中間層１２と、表面層１１とを有している。表面層１１は、ポリプロピレン系樹脂を５０ｗｔ％から９５ｗｔ％、エチレン−アクリル酸エステル−無水マレイン酸共重合体を５ｗｔ％から５０ｗｔ％含有する。また、中間層１２は、ポリスチレン系樹脂を４０ｗｔ％から８０ｗｔ％、ポリプロピレン系樹脂を１５ｗｔ％から４０ｗｔ％、スチレン系エラストマーを５ｗｔ％から２０ｗｔ％含有する。基材層１３は、ポリスチレン系樹脂を含有する。この多層シートを用いて容器２１を熱成形する。【選択図】　図３
2004098663.tif 000002
【特許請求の範囲】
【請求項１】
多数の層で構成される多層シートであって、
基材層と、中間層と、表面層の少なくとも三層を有し、
前記基材層は、ポリスチレン系樹脂を含有し、
前記中間層は、ポリスチレン系樹脂を４０ｗｔ％から８０ｗｔ％、ポリオレフィン系樹脂を１５ｗｔ％から４０ｗｔ％、スチレン系エラストマーを５ｗｔ％から２０ｗｔ％含有し、
前記表面層は、ポリオレフィン系樹脂を５０ｗｔ％から９５ｗｔ％、エチレン−アクリル酸系共重合体５ｗｔ％から５０ｗｔ％含有することを特徴とする多層シート。
【請求項２】
請求項１に記載の多層シートにおいて、
前記中間層及び前記表面層のポリオレフィン系樹脂は、ポリプロピレン系樹脂であることを特徴とする多層シート。
【請求項３】
請求項１または２に記載の多層シートにおいて、
前記表面層のエチレン−アクリル酸系共重合体は、エチレン−アクリル酸共重合体、エチレン−メタクリル酸メチル共重合体、エチレン−メタクリル酸エチル共重合体、エチレン−アクリル酸エステル−無水マレイン酸共重合体、エチレン−アクリル酸共重合体の金属塩の少なくとも何れか一つからなるものであることを特徴とする多層シート。
【請求項４】
請求項１から３の何れかに記載の多層シートにおいて、
前記基材層の中間層と反対側の面には、少なくともガスバリア層が設けられていることを特徴とする多層シート。
【請求項５】
被包装物収納用の凹部と、この凹部の開口周縁に設けられたフランジ部とを有する熱成形容器であって、
請求項１から４の何れかに記載の多層シートを熱成形してなり、
内表面側に前記表面層が配置されていることを特徴とする熱成形容器。
【請求項６】
被包装物収納用の凹部と、この凹部の開口周縁に形成されたフランジ部とを有する容器の前記フランジ部にシールされ、前記容器の開口を塞ぐ蓋材であって、
請求項１から４の何れかに記載の多層シートを成形してなり、前記表面層が前記容器のフランジ部とシールされる面として使用されることを特徴とする蓋材。
【請求項７】
被包装物収納用の凹部及びこの凹部の開口周縁に設けられたフランジ部を有する容器と、容器の凹部の開口を塞ぐ蓋材とを有する易開封性包装体であって、
前記容器は、請求項５に記載の熱成形容器であり、
前記蓋材は、請求項６に記載の蓋材であり、
前記容器のフランジ部に前記蓋材がシールされることを特徴とする易開封性包装体。
【発明の詳細な説明】
【０００１】
【発明の属する技術分野】
本発明は、多層シート、この多層シートを熱成形して得られる熱成形容器、この熱成形容器を有する易開封性包装体及び蓋材に関する。
【０００２】
【背景技術】
従来から、各種食品等の包装には、被包装物収納用の凹部及び凹部の開口周縁に設けられたフランジ部を有する容器と、容器のフランジ部にシールされる蓋材とからなる包装体が用いられている。
収納された被包装物を保存する観点から、蓋材はフランジ部に強固にシールされ、高い密封性を有することが好ましい。一方、蓋材を開封する際には、蓋材を容易に開封できることが望まれており、高い密封性と、易開封性の両性質を満たす包装体が望まれている。
【０００３】
このような両性能を有する包装体として、易開封性包装体が提案されている。易開封性包装体としては、多層からなる容器を用い、容器の開口部周縁に設けられたフランジ部の表面層（フランジ部の上面側の層）に環状の切込部を形成し、この切込部の外周側に蓋材をフランジ部に強力にシールして密封したものがある（従来例１）。開封時には、蓋材にシールされたフランジ部の表面層を蓋材フィルムと一体的に剥離する構造となっている。
また、容器の表面層の原料樹脂としてポリオレフィン樹脂にエラストマーを配合したものを使用し、樹脂の強度を低下させ、開封時に表面層内に凝集剥離を起こさせて、蓋材を容易に取り外すものもある（従来例２）。
【０００４】
【発明が解決しようとする課題】
従来例１の包装体は高い密封性と、易開封性との両性能を満たす点で大変優れたものであるが、次のような問題点がある。
開封を容易にするためには、容器のフランジ部の表面層に切込部を形成し、この切込部の外周側にのみ蓋材をヒートシールする必要がある。従って、切込部を形成しなければならず、容器の製造に手間がかかる。また、切込部の位置がずれると、切込部に蓋材がシールされたりして、密封性が低下したり、易開封性が得られなくなることがあるという問題もある。
従来例２の包装体では、切込部を形成する必要がないので、容器の製造に手間はかからないものの、密封性が充分でないという問題がある。
さらに、このような易開封性包装体は、用途の多様化に伴い、剛性、耐熱性、耐油性のバランスに優れたものが望まれている。
【０００５】
本発明の目的は、高い密封性と、易開封性を備え、製造に手間がかからず、剛性、耐熱性、耐油性のバランスに優れた熱成形容器、易開封性包装体、蓋材及びこれらを成形できる多層シートを提供することである。
【０００６】
【課題を解決するための手段】
そのため、本発明は以下の構成を採用して前記目的を達成しようとするものである。
具体的には、本発明の多層シートは、多数の層で構成される多層シートであって、基材層と、中間層と、表面層の少なくとも三層を有し、前記基材層は、ポリスチレン系樹脂を含有し、前記中間層は、ポリスチレン系樹脂を４０ｗｔ％から８０ｗｔ％、ポリオレフィン系樹脂を１５ｗｔ％から４０ｗｔ％、スチレン系エラストマーを５ｗｔ％から２０ｗｔ％含有し、前記表面層は、ポリオレフィン系樹脂を５０ｗｔ％から９５ｗｔ％、エチレン−アクリル酸系共重合体５ｗｔ％から５０ｗｔ％含有することを特徴とする。
【０００７】
ここで、多層シートは三層以上であればよく、基材層の中間層と反対側の面に他の樹脂層を形成してもよい。他の樹脂層としては、ポリオレフィン層、ポリスチレン層、これらの混合樹脂層、ガスバリア層、接着性樹脂層等があげられる。表面層のポリオレフィン系樹脂としては、ポリプロピレン系樹脂、高密度ポリエチレン（ＨＤＰＥ）があげられるが、特にポリプロピレン（ＰＰ）が好ましい。ポリプロピレンとしては、ホモポリプロピレン、ランダムポリプロピレン、ブロックポリプロピレン等があげられる。
【０００８】
中間層のポリスチレン系樹脂としては、ハイインパクトポリスチレン（ＨＩＰＳ）、汎用ポリスチレン（ＧＰＰＳ）、これらの混合樹脂等があげられる。なかでもハイインパクトポリスチレンが特に好ましい。
また、中間層のポリオレフィン系樹脂としては、ポリプロピレン系樹脂が特に好ましい。
スチレン系エラストマーとしては、水添スチレン系共役ジエンブロック共重合体が好ましい。例えば、スチレン−ブタジエンブロック共重合体、スチレン−イソプレンブロック共重合体、スチレン−ブタジエン−イソプレンブロック共重合体等を完全に水添したもの、あるいは９５％以上水添したものがある。具体的には、スチレン−エチレン−ブチレン−スチレン共重合体（ＳＥＢＳ）、スチレン−エチレン−プロピレン−スチレン（ＳＥＰＳ）、スチレン−エチレン−ブチレン−エチレン−プロピレン−スチレン（ＳＥＢＥＰＳ）等がある。
【０００９】
基材層には、必要に応じてスチレン系エラストマー等のエラストマーや、ポリオレフィン系樹脂を配合してもよい。
【００１０】
このような多層シートの表面層のエチレン−アクリル酸系共重合体の含有量は５ｗｔ％から５０ｗｔ％である。なかでも、特に１０ｗｔ％から４０ｗｔ％であることが好ましい。エチレン−アクリル酸系共重合体を５ｗｔ％未満とし、ポリオレフィン系樹脂を９５ｗｔ％よりも多くすると、蓋材を剥離することが難しくなる。また、表面層のエチレン−アクリル酸系共重合体を５０ｗｔ％よりも多くし、ポリオレフィン系樹脂を５０ｗｔ％未満とすると、多層シートを容器とした場合、耐熱性、耐油性、密封性に問題が生じる。
【００１１】
本発明では、エチレン−アクリル酸系共重合体の含有量を上記範囲内とすることで、例えば、表面層が容器の内表面側となるように容器を成形して表面層に蓋材をシールした場合、充分な密封性を得ることができる。また、開封時には、表面層のうち、蓋材にシールされた端部分が切れて、蓋材と共にはがれることとなり、この多層シートから易開封性を有する容器を得ることが可能となる。このように、この多層シートから得られた容器は、表面層の蓋材にシールされた部分が蓋材と共にはがれる構造となっており、表面層にノッチを形成する必要がないので、容器の製造に手間がかからない。
【００１２】
また、表面層は、ポリオレフィン系樹脂を含有しているため、耐熱性、耐油性に優れたものとすることができる。この多層シートで容器を成形した場合、表面層は容器の内表面側となり、食品等の被包装物に接するため、表面層が耐熱性、耐油性に優れることは、特に有用である。
【００１３】
また、中間層は、ポリスチレン系樹脂を４０ｗｔ％から８０ｗｔ％含有するが、５０ｗｔ％から７０ｗｔ％含有することが特に好ましい。また、中間層は、ポリオレフィン系樹脂を１５ｗｔ％から４０ｗｔ％含有するが、１７ｗｔ％から３５ｗｔ％含有することが特に好ましい。さらに、スチレン系エラストマーを５ｗｔ％から２０ｗｔ％含有するが、７ｗｔ％から１５ｗｔ％含有することが特に好ましい。
【００１４】
ポリスチレン系樹脂を上記範囲よりも多く含有させ、ポリオレフィン系樹脂やスチレン系エラストマーを上記範囲よりも少なくすると、表面層との接着性低下による密封性不良や、耐熱性に劣るものとなる。また、ポリオレフィン系樹脂を上記範囲よりも多く含有させ、ポリスチレン系樹脂やスチレン系エラストマーを上記範囲よりも少なくすると、基材層との接着性低下や、剛性が低下する虞がある。
前述した割合で、ポリスチレン系樹脂、ポリオレフィン系樹脂、スチレン系エラストマーを含有させることで、剛性、耐熱性、耐油性のバランスに優れたものとすることができる。
さらに、基材層はポリスチレン系樹脂を含有するものであるため、多層シートの剛性を向上させることができる。
【００１５】
この際、前記中間層及び前記表面層のポリオレフィン系樹脂は、ポリプロピレン系樹脂であることが好ましい。
ポリプロピレン系樹脂は、特に、耐熱性、耐油性に優れ、剛性も高いので、中間層及び表面層にポリプロピレン系樹脂を含有する多層シートは包装体の材料として特に好適である。
【００１６】
また、前記表面層のエチレン−アクリル酸系共重合体は、エチレン−アクリル酸共重合体、エチレン−メタクリル酸メチル共重合体、エチレン−メタクリル酸エチル共重合体、エチレン−アクリル酸エステル−無水マレイン酸共重合体、エチレン−アクリル酸共重合体の金属塩の少なくとも何れか一つからなるものであることが好ましい。
【００１７】
このようなエチレン−アクリル酸系共重合体を表面層に添加することで、例えば、容器を成形した際に、表面層と、蓋材との密着性と、易開封性とを向上させることができる。なかでも、エチレン−アクリル酸系共重合体としてエチレン−アクリル酸エステル−無水マレイン酸共重合体を使用することが好ましい。エチレン−アクリル酸エステル−無水マレイン酸共重合体としては、融点（ＤＳＣにより測定）が７０℃から１２０℃、好ましくは、８０℃から１１０℃であり、ＭＦＲ（ＪＩＳ　Ｋ６７６０）が２ｇ／１０分から５０ｇ／１０分、好ましくは、３ｇ／１０分から２０ｇ／１０分であるものがよい。
【００１８】
さらに、前記基材層の中間層と反対側の面には少なくともガスバリア層が設けられていることが好ましい。
ガスバリア層は、酸素や水蒸気の難透過性を有する樹脂からなる層であればよく、例えば、エチレン−ビニルアルコール共重合体、ナイロン、ポリエチレンテレフタレートを使用できる。
本発明では、多層シートをガスバリア層を有するものとしているため、この多層シートで容器や袋等を形成した場合に、被包装物の腐敗や乾燥等を防止できる。
【００１９】
本発明の熱成形容器は、被包装物収納用の凹部と、この凹部の開口周縁に設けられたフランジ部とを有する熱成形容器であって、請求項１から４の何れかに記載の多層シートを熱成形してなり、内表面側に前記表面層が配置されていることを特徴とする。
【００２０】
熱成形方法としては、真空成形、圧空成形、真空圧空成形等が考えられる。
以上の様な多層シートを熱成形して得られる熱成形容器は、前述した多層シートにおける作用効果と同様の作用効果を奏することができる。つまり、この熱成形容器は、高い密封性と、易開封性を備え、製造に手間がかからず、剛性、耐熱性、耐油性のバランスに優れたものとなる。
【００２１】
本発明の易開封性包装体は、被包装物収納用の凹部及びこの凹部の開口周縁に設けられたフランジ部を有する容器と、容器の凹部の開口を塞ぐ蓋材とを有する易開封性包装体であって、前記容器は、請求項５に記載の熱成形容器であり、前記容器のフランジ部に前記蓋材がシールされることを特徴とする。
このような易開封性包装体は、前述した熱成形容器と同様の作用効果を奏することができる。
【００２２】
本発明の蓋材は、被包装物収納用の凹部と、この凹部の開口周縁に形成されたフランジ部とを有する容器の前記フランジ部にシールされ、前記容器の開口を塞ぐ蓋材であって、請求項１から４の何れかに記載の多層シートを成形してなり、前記表面層が前記容器のフランジ部とシールされる面として使用されることを特徴とする。
【００２３】
上述した多層シートを成形した蓋材を容器のフランジ部にシールした場合、開封時には、蓋材の表面層のうち、フランジ部にシールされた部分が切れてフランジ部側に残り、蓋材がはがれる。また、上述した多層シートを蓋材として使用しているため、表面層とフランジ部の接着強度は高いものとなっている。従って、この蓋材を使用して包装体を構成した場合、高い密封性と、易開封性を備えたものとすることができる。また、この蓋材を用いた場合には、容器にノッチを形成する必要がないので、容器の製造に手間を要しない。
さらに、多層シートは、剛性、耐熱性、耐油性のバランスに優れているので、剛性、耐熱性、耐油性等が良好な蓋材とすることができる。
【００２４】
【発明の実施の形態】
以下、本発明の実施形態を図面に基づいて説明する。
図１には、本実施形態の多層シート１が示されている。多層シート１は、基材層１３と、中間層１２と、表面層１１とを有している。そして、基材層１３の中間層１２側の面と反対側の面には、接着性樹脂からなる接着層１４を介してガスバリア層１５が設けられている。さらに、ガスバリア層１５の基材層１３側の面と反対側の面には接着性樹脂からなる接着層１６を介して基材層１３及び中間層１２と同じ成分からなる外層１７及び最外層１８が設けられている。
【００２５】
表面層１１は、ポリプロピレン系樹脂を５０ｗｔ％から９５ｗｔ％、エチレン−アクリル酸エステル−無水マレイン酸共重合体を５ｗｔ％から５０ｗｔ％含有している。なかでも、エチレン−アクリル酸エステル−無水マレイン酸共重合体を１０ｗｔ％から４０ｗｔ％とすることが好ましい。エチレン−アクリル酸エステル−無水マレイン酸共重合体としては、融点（ＤＳＣにより測定）が７０℃から１２０℃、好ましくは、８０℃から１１０℃であり、ＭＦＲ（ＪＩＳ　Ｋ６７６０）が２ｇ／１０分から５０ｇ／１０分、好ましくは、３ｇ／１０分から２０ｇ／１０分であるものがよい。
【００２６】
中間層１２は、ポリスチレン系樹脂を４０ｗｔ％から８０ｗｔ％、ポリプロピレン系樹脂を１５ｗｔ％から４０ｗｔ％、スチレン系エラストマーを５ｗｔ％から２０ｗｔ％含有している。なかでも、ポリスチレン系樹脂を５０ｗｔ％から７０ｗｔ％、ポリプロピレン系樹脂を１７ｗｔ％から３５ｗｔ％、スチレン系エラストマーを７ｗｔ％から１５ｗｔ％とすることが好ましい。
基材層１３は、ポリスチレン系樹脂を含有する。
ガスバリア層１５は、酸素や水蒸気の難透過性を有する樹脂からなる層であり、例えば、エチレン−ビニルアルコール共重合体、ナイロン、ポリエチレンテレフタレートを使用できる。
【００２７】
このような８層構造の多層シート１は、Ｔダイを用いた多層押出成形法により成形される。すなわち、各層１１〜１８に対応した押し出し機を５台使用し、各押し出し機から押し出された各層１１〜１８をＴダイに入る直前に設けた特殊ブロックで合流させて多層成形する。
【００２８】
図２にこのような多層シート１を用いて成形した易開封性包装体２を示す。
易開封性包装体２は、容器２１と、容器２１の開口を覆う蓋材２２とを有する。容器２１は、被包装物収納用の凹部２１１及びこの凹部２１１の開口周縁に形成されたフランジ部２１２とを備える。
凹部２１１は有底の円筒状であり、フランジ部２１２は、凹部２１１の開口から水平方向に外側に延出したフラットフランジである。
図３に示すように、容器２１は、多層シート１を熱成形してなる熱成形容器であり、多層シート１の表面層１１が容器２１の凹部２１１の内表面側に配置されている。容器２１の熱成形方法としては、多層シート１を容器外形状に形成されたキャビティ内にプラグで予備伸張し、その後、圧空成形や真空成形等を行うプラグアシスト成形が考えられる。
【００２９】
蓋材２２は、容器２１のフランジ部２１２の外径よりも大きな外径を有している。この蓋材２２は、三層構造であり、ポリプロピレン系のシーラントフィルム層２２１と、ポリエチレンテレフタレート層２２２とを接着剤２２３を介して構成したものである。
このような蓋材２２は、その容器２１のシーラントフィルム層２２１をフランジ部２１２の表面層１１にヒートシールすることで、容器２１に取り付けられる。ヒートシール温度は、１７０℃から２３０℃が好ましく、１９０℃から２１０℃が特に好ましい。
このようにして容器２１に取り付けられた蓋材２２の端部の任意の位置を手で引っ張ると、フランジ部２１２の表面層１１の蓋材２２にシールされた部分が切れて蓋材２２と共にはがれる。
【００３０】
従って、本実施形態によれば、以下の効果を奏することができる。
表面層１１のエチレン−アクリル酸エステル−無水マレイン酸共重合体が５ｗｔ％未満とし、ポリプロピレン系樹脂が９５ｗｔ％よりも多い場合には、表面層１１の強度が高くなり、開封時の切断が難しく、開封強度が大きくなり、易開封性が得られなくなる。また、表面層１１のエチレン−アクリル酸エステル−無水マレイン酸共重合体を５０ｗｔ％よりも多くし、ポリプロピレン系樹脂を５０ｗｔ％未満とすると、表面層１１の強度及び耐熱性が低下し、蓋材２２との接着強度が得られず、密封性に問題が生じる。本発明では、エチレン−アクリル酸エステル−無水マレイン酸共重合体の含有量を５ｗｔ％から５０ｗｔ％とすることで、易開封性と、密封性とを有する容器２１を得ることができる。
【００３１】
また、開封時に蓋材２２をはがすように力を加えると、フランジ部２１２の表面層１１の蓋材２２にシールされた部分が切れて蓋材２２と共にはがれる。従って、ノッチを形成する必要がないので、容器２１、さらには易開封性包装体２の製造に手間を要しない。
【００３２】
また、本実施形態では、中間層１２は、ポリスチレン系樹脂を４０ｗｔ％から８０ｗｔ％、ポリプロピレン系樹脂を１５ｗｔ％から４０ｗｔ％、スチレン系エラストマーを５ｗｔ％から２０ｗｔ％含有するものとした。
ポリスチレン系樹脂を８０ｗｔ％よりも多く含有させ、ポリプロピレン系樹脂やスチレン系エラストマーを上記範囲よりも少なくすると、耐熱性に劣るものとなる。また、ポリプロピレン系樹脂を上記範囲よりも多く含有させ、ポリスチレン系樹脂やスチレン系エラストマーを上記範囲よりも少なくすると、剛性が低下する虞がある。
前述した割合で、ポリスチレン系樹脂、ポリプロピレン系樹脂、スチレン系エラストマーを含有させることで、容器２１を剛性、耐熱性、耐油性のバランスに優れたものとすることができる。
【００３３】
さらに、基材層１３はポリスチレン系樹脂を含有するものであるため、剛性に優れた容器２１とすることができる。
また、表面層１１、中間層１２はポリプロピレン系樹脂を含有しており、ポリプロピレン系樹脂は、特に耐熱性、耐油性に優れ、剛性も高いので、容器２１を耐熱性、耐油性、剛性に優れたものとすることができる。
さらに、多層シート１はガスバリア層１５を有するものとしたため、容器２１内の被包装物の腐敗や乾燥等を防止できる。
【００３４】
なお、本発明は前述の実施の形態に限定されるものではなく、本発明の目的を達成できる範囲での変形、改良等は本発明に含まれるものである。
例えば、前記実施形態では、多層シート１は８層構造としていたが、少なくとも、基材層１３、中間層１２、表面層１１の三層を有していればよく、ガスバリア層１５等は有していなくてもよい。このようにすれば、多層シートの原料コストの低減を図ることができる。
【００３５】
さらに、前記実施形態では、多層シート１から容器２１を成形したが、蓋材を多層シート１で成形してもよい。この場合、表面層１１を容器のフランジ部にシールされる面として使用する。開封時に蓋材をはがすように力を加えると、蓋材の表面層のうち、容器のフランジ部にシールされた部分が切れて、表面層の一部が容器のフランジ部に残り、蓋材がはがれることとなる。また、多層シート１から容器や蓋材でなく、袋等を成形してもよい。
【００３６】
前記実施形態では、表面層１１は、エチレン−アクリル酸系共重合体として、エチレン−アクリル酸エステル−無水マレイン酸共重合体を含有するものとしたが、他のエチレン−アクリル酸エステル−無水マレイン酸共重合体、例えば、エチレン−アクリル酸共重合体、エチレン−メタクリル酸メチル共重合体、エチレン−メタクリル酸エチル共重合体、エチレン−アクリル酸共重合体の金属塩、さらには、これらの混合物等を含有するものとしてもよい。
中間層１２及び表面層１１のポリオレフィン系樹脂は、ポリプロピレン系樹脂としたが、これに限らず、他のポリオレフィン樹脂、例えば、高密度ポリエチレン（ＨＤＰＥ）等を含有するものとしてもよい。
【００３７】
【実施例】
以下、実施例及び比較例を挙げて本発明をより具体的に説明する。
［実施例１］
（多層シート１）
前記実施形態に示した８層構造の多層シート１をＴダイを用いた多層押出成形法により成形した。
【００３８】
（１）表面層１１
原料樹脂：ポリプロピレン樹脂７０ｗｔ％、エチレン−アクリル酸エステル−無水マレイン酸共重合体３０ｗｔ％
層厚さ：７５μｍ
（２）中間層１２
原料樹脂：ハイインパクトポリスチレン６０ｗｔ％、ポリプロピレン樹脂３０ｗｔ％、スチレン−エチレン−ブチレン−スチレン共重合体１０ｗｔ％
層厚さ：１２０μｍ
【００３９】
（３）基材層１３
原料樹脂：ハイインパクトポリスチレン８０ｗｔ％、汎用ポリスチレン２０ｗｔ％
層厚さ：１８０μｍ
（４）接着層１４
原料樹脂：ハイインパクトポリスチレン６０ｗｔ％、ポリプロピレン樹脂３０ｗｔ％、スチレン−エチレン−ブチレン−スチレン共重合体１０ｗｔ％
層厚さ：２２μｍ
【００４０】
（５）ガスバリア層１５
原料樹脂：ポリプロピレン樹脂１００ｗｔ％
層厚さ：２８μｍ
（６）接着層１６
原料樹脂：接着層１４と同じ
層厚さ：２２μｍ
【００４１】
（７）外層１７
原料樹脂：基材層１３と同じ
層厚さ：１８０μｍ
（８）最外層１８
原料樹脂：中間層１２と同じ
層厚さ：１２０μｍ
【００４２】
多層シートに用いたポリプロピレン樹脂は、出光石油化学社製の商品名７０４ＮＰ（ＭＦＲ＝８．３ｇ／１０分）である。また、エチレン−アクリル酸エステル−無水マレイン酸共重合体は、日本ポリオレフィン（株）製の商品名レクスパールＥＴ１８２（ＭＦＲ＝８ｇ／１０分　融点９９℃）である。ハイインパクトポリスチレンは、出光石油化学社製の商品名ＥＴ６３（ＭＦＲ＝２．５ｇ／１０分）、汎用ポリスチレンは、出光石油化学社製の商品名ＨＨ３０Ｅ（ＭＦＲ＝３．８ｇ／１０分）、スチレン−エチレン−ブチレン−スチレン共重合体はＪＳＲ社製の商品名ＪＴ−８２ＳＰ（ＭＦＲ＝４．２ｇ／１０分）である。
【００４３】
（易開封性包装体２）
上記多層シート１を用い、プラグアシスト成形により、容器２１を得た。容器２１の凹部２１１は、開口径１００ｍｍ、底径９０ｍｍ、フランジ部２１２の幅は１０ｍｍであった。
この容器２１に蓋材２２を１９０℃、シール圧０．３ＭＰａ、シール時間２秒でヒートシールした。蓋材２２は、ポリプロピレン系のシーラントフィルム層２２１と、ポリエチレンテレフタレート層２２２とを接着剤２２３を介して構成したものであり、厚さ寸法が１００μｍである。
【００４４】
［実施例２］
（多層シート１）
接着層１４，１６の原料樹脂をポリスチレン樹脂用接着樹脂１００ｗｔ％（東ソー社製　商品名　ＭＸ−１３　ＭＦＲ＝３．８ｇ／１０分）とした。
また、ガスバリア層１５の原料樹脂をエチレン−ビニルアルコール共重合体（クラレ社製　商品名エバールＪ）１００ｗｔ％とした。他の条件は実施例１と同様である。
（易開封性包装体２）
実施例１と同様に多層シート１から容器２１を得て、この容器２１に蓋材２２をヒートシールした。
【００４５】
［実施例３］
実施例１で使用した多層シート１を用い、実施例１と同様の容器２１を製造した。
また、以下の多層構成のシートから、蓋材を作成した。この多層シートは、表面層と、中間層と、基材層とを備えるものである。
（多層シート）
（１）表面層
原料樹脂：ポリプロピレン樹脂７０ｗｔ％、エチレン−アクリル酸エステル−無水マレイン酸共重合体３０ｗｔ％
層厚さ：３０μｍ
（２）中間層
原料樹脂：ハイインパクトポリスチレン６０ｗｔ％、ポリプロピレン樹脂３０ｗｔ％、スチレン−エチレン−ブチレン−スチレン共重合体１０ｗｔ％
層厚さ：７０μｍ
【００４６】
（３）基材層
原料樹脂：ハイインパクトポリスチレン８０ｗｔ％、汎用ポリスチレン２０ｗｔ％
層厚さ：２００μｍ
なお、各層を構成する樹脂としては、実施例１と同様の商品を用いた。
このような多層シートから製造される蓋材は、容器２１の開口を塞ぐとともに、容器２１のフランジ部２１２にヒートシールされる平面略円形形状の本体部と、この本体部から外方に延びるタブとを備える。なお、本体部の径は９８ｍｍである。
（易開封性包装体）
以上のような、蓋材の表面層を容器２１のフランジ部２１２にヒートシールした。ヒートシール温度２３０℃、シール圧０．３ＭＰａ、シール時間２秒とした。
【００４７】
［比較例１］
（多層シート）
表面層の原料樹脂をポリプロピレン樹脂１００ｗｔ％とした。他の条件は実施例２と同じである。
（包装体）
実施例２と同様である。
【００４８】
［評価方法及び結果］
実施例１から３及び比較例で得られた容器の内圧強度及び開封強度を測定した。内圧強度は、蓋材で密閉された容器に空気を注入して容器が破裂する圧力を求めることにより測定した。また、開封強度は、蓋材がシールされたフランジ部をカッターナイフで１５ｍｍ幅に切り出し、治具にセットした状態で、引張試験器のつかみ具に取付け、この状態で、３００ｍｍ／分の速度、剥離角度１３０℃で引っ張ることにより測定した。
結果を表１に示す。
【００４９】
【表１】
2004098663.tif 000003
【００５０】
実施例１から３で得られた易開封性包装体は充分な内圧強度を有し、開封強度が低く、高い密封性と、易開封性を備えたものとなっている。
一方、比較例１では、内圧強度は、充分高いものの、開封することができないものとなっている。
【００５１】
【発明の効果】
このような本発明によれば、高い密封性と、易開封性を備え、製造に手間がかからず、剛性、耐熱性、耐油性のバランスに優れた熱成形容器、蓋材、易開封性包装体及びこれらを成形できる多層シートを提供することができるという効果がある。
【図面の簡単な説明】
【図１】本発明の実施形態の多層シートを示す断面図である。
【図２】前記多層シートを成形して得られた容器を有する易開封性包装体を示す斜視図である。
【図３】前記容器の断面図である。
【符号の説明】
１　　　多層シート
２　　　易開封性包装体
１１　　　表面層
１２　　　中間層
１３　　　基材層
１４　　　接着層
１５　　　ガスバリア層
１６　　　接着層
１７　　　外層
１８　　　最外層
２１　　　容器
２２　　　蓋材
２１１　　　凹部
２１２　　　フランジ部
２２１　　　シーラントフィルム層
２２２　　　ポリエチレンテレフタレート層
２２３　　　接着剤
【図１】
2004098663.tif 000004
【図２】
2004098663.tif 000005
【図３】
2004098663.tif 000006